(57)【特許請求の範囲】
【請求項１】
１〜３０重量％の式１で表される構造単位を有するカルド樹脂、１〜３０重量％の反応性不飽和化合物、０．１〜１０重量％の開始剤、および溶媒を含むカラーフィルター用樹脂組成物：
【化１】
0005847993.tif 000010
式中：
Ｒ1およびＲ2はそれぞれ独立して水素原子、ハロゲン原子、またはＣ1〜Ｃ5アルキル基であり、
Ｒ3はビニル、アクリル、またはメタクリル基であり、
Ｚは酸無水物または酸二無水物の残基を表し、
Ｘは、
【化２】
0005847993.tif 000011
（ここでＲ4はＨ、Ｅｔ、Ｃ2Ｈ4Ｃｌ、Ｃ2Ｈ4ＯＨ、ＣＨ2ＣＨ＝ＣＨ2またはＰｈである）、
【化３】
0005847993.tif 000012
であり、ｋは１〜４０の整数である。
【請求項２】
（ａ）１〜３０重量％のカルド樹脂、（ｂ）１〜３０重量％の反応性不飽和化合物、（ｃ）０．１〜１０重量％の開始剤、および（ｄ）残部の溶媒からなる、請求項１に記載のカラーフィルター用樹脂組成物。
【請求項３】
前記カルド樹脂は、３，０００〜２０，０００の分子量（Ｍw）を有する、請求項１または２に記載のカラーフィルター用樹脂組成物。
【請求項４】
前記開始剤は、光重合開始剤、ラジカル重合開始剤、およびこれらの混合物から選択される開始剤を含む、請求項１〜３のいずれか１項に記載のカラーフィルター用樹脂組成物。
【請求項５】
フェノールノボラックエポキシ樹脂、テトラメチルビフェニルエポキシ樹脂、ビスフェノールＡ型エポキシ樹脂、脂環式エポキシ樹脂、およびこれらの混合物から選択される少なくとも１種のエポキシ化合物をさらに含む、請求項１に記載のカラーフィルター用樹脂組成物。
【請求項６】
前記エポキシ化合物は、０．０１〜５重量％の量で用いられる、請求項５に記載のカラーフィルター用樹脂組成物。
【請求項７】
アントラキノン顔料、ペリレン顔料を含む縮合多環式顔料、フタロシアニン顔料、アゾ顔料、カーボンブラック、チタン、およびこれらの混合物から選択される少なくとも１種の顔料をさらに含む、請求項１に記載のカラーフィルター用樹脂組成物。
【請求項８】
前記顔料は、１〜２０重量％の量で添加される、請求項７に記載のカラーフィルター用樹脂組成物。
【請求項９】
ポリアルキレングリコールおよびそのエステル、ポリオキシアルキレン、多価アルコールエステルのアルキレンオキシド付加物、アルコールアルキレンオキシド付加物、スルホン酸エステル、スルホン酸塩、カルボン酸エステル、カルボン酸塩、アルキルアミドアルキレンオキシド付加物、アルキルアミン、およびこれらの混合物から選択される少なくとも１種の分散剤をさらに含む、請求項７または８に記載のカラーフィルター用樹脂組成物。
【請求項１０】
前記分散剤が、前記顔料１００重量部に対して、０．１〜１０重量部の量で用いられる、請求項９に記載のカラーフィルター用樹脂組成物。
【発明の詳細な説明】
【技術分野】
【０００１】
本発明は、カラーフィルターに有用な感光性樹脂組成物および前記樹脂組成物を用いて製造されたカラーフィルターに関する。
【背景技術】
【０００２】
液晶ディスプレイ装置にはいくつかの利点がある。液晶ディスプレイ装置は軽量であり、比較的厚みが小さい。このような装置はまた、高価ではなく、低消費電力であり、集積回路に適合しうる。これらの、および他の有利な特性によって、液晶ディスプレイ装置は現在ノートパソコン、携帯情報端末（ＰＤＡ）、携帯電話およびカラーテレビに用いられている。
【０００３】
液晶ディスプレイ装置は、典型的には、カラーフィルターアレイを下部基板として、ＴＦＴアレイを上部基板として含む。前記下部基板は、ブラックマトリックス、カラーフィルター、およびＩＴＯ画素電極を含み、前記上部基板は、液晶層、薄膜トランジスタおよびキャパシタ層から構成される能動回路部分ならびにＩＴＯ画素電極を含みうる。
【０００４】
カラーフィルターは、赤色、緑色、および青色の画素と、ブラックマトリックスとを基板上に形成することによって製造されうる。この際、前記画素および前記ブラックマトリックスは、組成物中に分散した微細な顔料の粒子を含む、感光性樹脂組成物を用いて形成される。前記ブラックマトリックスは、薄膜トランジスタを透過する光によるコントラストの低下を防ぐために、各基板の透明画素電極以外の要素を透過する制御されていない光を遮断する役割を果たす。赤色、緑色、および青色の顔料の層の主要な役割は、白色光から特定の波長の光を透過させ、これによってそれぞれの色を発生させることである。
【発明の概要】
【発明が解決しようとする課題】
【０００５】
一般に、カラーフィルターは、染色、印刷、顔料分散、電着、およびその他の方法によって製造される。
【０００６】
染色法において、カラーフィルターは、ガラス基板上にブラックマトリックスを形成し、天然感光性樹脂（例えばゼラチン）または合成感光性樹脂（例えばアミン変性ポリビニルアルコールまたはアミン変性アクリル酸）を二クロム酸で増感することによって調製した感光性溶液を塗布し、フォトマスクを通して前記感光性溶液に光照射し、次いでマスキングコートおよび酸性色素を用いて現像または染色する。しかしながら、染色法は、１枚の基板に多数の色を用い、これによって色を変更するたびにレジスト染色工程が必要となる。このレジスト染色工程は、作業を複雑にし、作業全体に必要な時間を長くする。さらに、染色法に一般に用いられる色素および樹脂は良好な分散性および高い可視性を有するが、これらは光、水分、および熱に対する耐性が低い。色素および樹脂の耐熱性はカラーフィルターの重要な性質である。
【０００７】
大韓民国特許公報第９１−４７１７号および第９４−７７７８号は、それぞれ、アゾ化合物およびアジド化合物の色素としての使用に着目している。しかしながら、これらの色素は、顔料に比べて耐熱性が低く、耐久性が低いという問題がある。
【０００８】
印刷法においては、カラーフィルターは、顔料を熱硬化性樹脂または光硬化性樹脂に分散させて調製したインクを用いて印刷する段階、および印刷されたインクを熱または光で硬化させる段階によって製造される。したがって、印刷法は、他の方法に比べて材料費の観点で経済的に有利でありうる。しかしながら、印刷法はまた、３色のフィルターパターンを正確にアラインする必要があり、これによって正確で微細な像を形成することが困難になり、均一でない薄膜が形成されうる。
【０００９】
インクジェット法を用いてカラーフィルターを製造する方法の例は、大韓民国特許出願公開第９５−７０３７４６号および第９６−１１５１３号に記載されている。しかしながら、これらの方法は、微細であり正確な色を印刷するためにノズルを通してスプレーする色素型カラーレジスト組成物を用いる。したがって、これらの方法は、染色法の場合と同様、耐久性が低く、耐熱性が低いという問題がある。
【００１０】
大韓民国特許出願公開第９３−７００８５８号および第９６−２９９０４号は、電着を用いたカラーフィルターの製造方法を開示している。電着は、正確な顔料のネットワークを形成するために採用されうる。電着法は、所望の耐熱性および耐光性を示しうる顔料が用いられるため有利である。しかしながら、画素サイズが小さくなり、電極パターンが微細になるにつれて、電着法は、パターンの両端の電気抵抗による着色したスペックルを生成するか、または着色フィルムの厚みを増加させる場合があり、これによって、高度な正確さが求められるカラーフィルターの製造への電着法の適用が制限される。
【００１１】
顔料分散法においては、カラーフィルターは、顔料を含む光重合性組成物を透明基板にコートし、コートされた基板に光を照射して所望のパターンを取得し、溶媒を用いて露光していない部分を除去し、露光した部分を熱硬化させ、そしてこれらの工程を繰り返すことによって製造される。顔料分散法の利点には、カラーフィルターの重要な性質である耐熱性の改善、高い耐久性、および均一な膜厚が挙げられる。
【００１２】
これらの利点によって、顔料分散法はブラックマトリックスの製造に広く用いられている。例えば、大韓民国特許出願公開第９２−７０２５０２号および第９５−７００３５９号、ならびに大韓民国特許公報第９４−５６１７号および第９５−１１１６３号には、顔料分散を用いたカラーレジストの製造方法が開示されている。
【００１３】
顔料分散法によって製造されるブラックマトリックスは、原則的に以下の成分から構成されうる：ｉ）支持体として作用し一定の厚さを維持する高分子化合物（すなわちバインダ樹脂）、およびｉｉ）光照射されたときに光に応答してフォトレジスト相を形成する、光重合性モノマー。ブラックマトリックスはまた、高分子化合物、光重合性単量体、顔料分散剤、重合開始剤、エポキシ樹脂、溶媒、および他の添加剤を含む感光性樹脂組成物を用いて製造されうる。ポリイミド樹脂（特開昭６０−２３７４０３号公報（未審査））、アクリル重合体からなる感光性樹脂（特開平１−２００３５３号公報、平４−７３７３号公報、および平４−９１１７３号公報（未審査））、アクリレートモノマー、有機高分子バインダ、および光重合開始剤からなるラジカル重合型感光性樹脂（特開平１−１５２４４９号公報（未審査））、ならびにフェノール樹脂、Ｎ−メチロール構造を有する架橋剤、および光酸発生剤からなる感光性樹脂（特開平４−１６３５５２号公報（未審査）および大韓民国特許公報第９２−５７８０号）を含む、様々なバインダ樹脂が顔料分散法に用いられうる。
【００１４】
しかしながら、顔料分散法において感光性ポリイミド樹脂またはフェノール樹脂をバインダとして用いることは、耐熱性の点で有利でありうるが、このようなバインダは低感度および有機溶媒での現像といった不利な点がある。さらに、アジド化合物を光増感剤として用いる従来の系は、低い感度、低い耐熱性および露光の際の酸素による攻撃といった問題を与えうる。
【課題を解決するための手段】
【００１５】
これらの課題を解決するために、酸素遮断膜の形成および不活性ガスにさらすことが検討された。しかしながら、これらの追加的な段階は、複雑な処理を必要とし、装置の高価格化を招く。露光の際に発生した酸を用いた感光性樹脂の像形成は感度が高く、露光の際に酸素に攻撃されないが、露光段階および現像段階の過程で加熱が必要であり、パターンの形成は加熱時間に大きく依存するため、処理の管理が困難となる。
【発明を実施するための形態】
【００１６】
以下、本発明は、本発明のいくつかの実施形態が記載された、しかしながらすべての実施形態が記載されているわけではない、以下の発明の詳細な説明によってより十分に記述されるであろう。実際に、本発明は、多様な形態で実施され、本明細書中に記載の実施形態に制限されると解釈されるべきではない。むしろ、これらの実施形態は、本明細書の開示が適切な法的要件を満たすようにするために提供される。
【００１７】
本発明で有用な、式１で表される構造単位を有するカルド樹脂は以下の化合物から調製されうる：ビス（４−ヒドロキシフェニル）スルホン、ビス（４−ヒドロキシ−３，５−ジメチルフェニル）スルホン、ビス（４−ヒドロキシ−３，５−ジクロロフェニル）スルホン、ビス（４−ヒドロキシフェニル）ヘキサフルオロプロパン、ビス（４−ヒドロキシ−３，５−ジメチルフェニル）ヘキサフルオロプロパン、ビス（４−ヒドロキシ−３，５−ジクロロフェニル）ヘキサフルオロプロパン、ビス（４−ヒドロキシフェニル）ジメチルシラン、ビス（４−ヒドロキシ−３，５−ジメチルフェニル）ジメチルシラン、ビス（４−ヒドロキシ−３，５−ジクロロフェニル）ジメチルシラン、ビス（４−ヒドロキシフェニル）メタン、ビス（４−ヒドロキシ−３，５−ジクロロフェニル）メタン、ビス（４−ヒドロキシ−３，５−ジブロモフェニル）メタン、２，２−ビス（４−ヒドロキシフェニル）プロパン、２，２−ビス（４−ヒドロキシ−３，５−ジメチルフェニル）プロパン、２，２−ビス（４−ヒドロキシ−３，５−ジクロロフェニル）プロパン、２，２−ビス（４−ヒドロキシ−３−メチルフェニル）プロパン、２，２−ビス（４−ヒドロキシ−３−クロロフェニル）プロパン、ビス（４−ヒドロキシフェニル）エーテル、ビス（４−ヒドロキシ−３，５−ジメチルフェニル）エーテル、ビス（４−ヒドロキシ−３，５−ジクロロフェニル）エーテル、９，９−ビス（４−ヒドロキシフェニル）フルオレン、９，９−ビス（４−ヒドロキシ−３−メチルフェニル）フルオレン、９，９−ビス（４−ヒドロキシ−３−クロロフェニル）フルオレン、９，９−ビス（４−ヒドロキシ−３−ブロモフェニル）フルオレン、９，９−ビス（４−ヒドロキシ−３−フルオロフェニル）フルオレン、９，９−ビス（４−ヒドロキシ−３−メトキシフェニル）フルオレン、９，９−ビス（４−ヒドロキシ−３，５−ジメチルフェニル）フルオレン、９，９−ビス（４−ヒドロキシ−３，５−ジクロロフェニル）フルオレン、９，９−ビス（４−ヒドロキシ−３，５−ジブロモフェニル）フルオレンなど、およびこれらの混合物が挙げられる。
【００１８】
式１中、Ｚは、酸無水物または酸二無水物の残基を表す。本発明に有用な適当な酸無水物化合物の例としては、特に制限されないが、メチレンドメチレンテトラヒドロフタル酸無水物、クロレンド酸無水物、メチルテトラヒドロフタル酸無水物など、およびこれらの混合物が挙げられる。本発明に有用な適当な酸二無水物化合物の例としては、特に制限されないが、無水ピロメリット酸、ベンゾフェノンテトラカルボン酸二無水物、ビフェニルテトラカルボン酸二無水物、ビフェニルエーテルテトラカルボン酸二無水物などの芳香族ポリカルボン酸無水物など、およびこれらの混合物が挙げられる。
【００１９】
式１で表される構造単位を有するカルド樹脂は、他の添加剤と相溶性が高く、したがって、このような添加剤に起因する衝撃の発生を防ぐことができ、さらに接着性および最終的なカラーフィルターの膜強度を向上させることができる。加えて、カルド樹脂は熱および光に対して優れた耐性を有するため、高温で加工することができる。
【００２０】
前記カルド樹脂は、組成物中、樹脂組成物の総重量に対して約１〜約３０重量％、例えば、約２〜約１０重量％の量で存在しうる。カルド樹脂が約１重量％未満の量で存在する場合、パターンの接着において問題が生じうる。一方、カルド樹脂が約３０重量％を超える量で存在する場合、感度の点で問題が生じうる。
【００２１】
前記カルド樹脂は、約３，０００〜約２０，０００、例えば、約５，０００〜約１０，０００の重量平均分子量（Ｍｗ）を有しうる。
【００２２】
反応性不飽和化合物は、熱硬化性または光硬化性の樹脂組成物に一般的に用いられるモノマーまたはオリゴマーであってよく、本発明に適したものの例としては、特に制限されないが、エチレングリコールジアクリレート、トリエチレングリコールジアクリレート、１，４−ブタンジオールジアクリレート、１，６−ヘキサンジオールジアクリレート、ネオペンチルグリコールジアクリレート、ペンタエリスリトールジアクリレート、ペンタエリスリトールトリアクリレート、ジペンタエリスリトールジアクリレート、ジペンタエリスリトールトリアクリレート、ジペンタエリスリトールペンタアクリレート、ペンタエリスリトールヘキサアクリレート、ビスフェノールＡジアクリレート、トリメチロールプロパントリアクリレート、ノボラックエポキシアクリレート、エチレングリコールジメタクリレート、ジエチレングリコールジメタクリレート、トリエチレングリコールジメタクリレート、プロピレングリコールジメタクリレート、１，４−ブタンジオールジメタクリレート、１，６−ヘキサンジオールジメタクリレートなどが挙げられる。これらの化合物は、単独で用いてもよくこれらの混合物として用いてもよい。
【００２３】
前記反応性不飽和化合物は、組成物中、樹脂組成物の総重量に対して約１〜約３０重量％の量で存在しうる。反応性不飽和化合物が約１重量％未満の量で存在する場合、パターンの形成後十分な硬化が起こらない場合があり、信頼性の低下につながる。一方、前記反応性不飽和化合物が約３０重量％を超える量で存在すると、分解能および接着性の点で問題が生じうる。前記反応性不飽和化合物は、アルカリ性水溶液に容易に溶解するように、酸無水物で処理してもよい。
【００２４】
本発明で用いられる開始剤は、光重合開始剤、ラジカル重合開始剤、およびこれらの混合物からなる群から選択される１種でありうる。
【００２５】
本発明に有用な光重合開始剤の例としては、特に制限されないが、アセトフェノン化合物、ベンゾフェノン化合物、チオキサントン化合物、ベンゾイン化合物、トリアジン化合物など、およびこれらの混合物が挙げられる。
【００２６】
適当なアセトフェノン化合物の例としては、特に制限されないが、２，２’−ジエトキシアセトフェノン、２，２’−ジブトキシアセトフェノン、２−ヒドロキシ−２−メチルプロピオフェノン、ｐ−ｔ−ブチルトリクロロアセトフェノン、ｐ−ｔ−ブチルジクロロアセトフェノン、４−クロロアセトフェノン、２，２’−ジクロロ−４−フェノキシアセトフェノン、２−メチル−１−（４−（メチルチオ）フェニル）−２−モルホリノプロパン−１−オン、２−ベンジル−２−ジメチルアミノ−１−（４−モルホリノフェニル）−ブタン−１−オンなど、およびこれらの混合物が挙げられる。
【００２７】
適当なベンゾフェノン化合物の例としては、特に制限されないが、ベンゾフェノン、４，４’−ジメチルアミノベンゾフェノン、４，４’−ジクロロベンゾフェノン、３，３’−ジメチル−２−メトキシベンゾフェノン、ベンゾイルベンゾエート、メチルベンゾイルベンゾエート、４−フェニルベンゾフェノン、ヒドロキシベンゾフェノン、アクリル化ベンゾフェノン、４，４’−ビス（ジメチルアミノ）ベンゾフェノン、４，４’−ビス（ジメチルアミノ）ベンゾフェノンなど、およびこれらの混合物が挙げられる。
【００２８】
適当なチオキサントン化合物の例としては、特に制限されないが、チオキサントン、２−クロロチオキサントン、２−メチルチオキサントン、イソプロピルチオキサントン、２，４−ジエチルチオキサントン、２，４−ジイソプロピルチオキサントン、２−クロロチオキサントンなど、およびこれらの混合物が挙げられる。
【００２９】
適当なベンゾイン化合物の例としては、特に制限されないが、ベンゾイン、ベンゾインメチルエーテル、ベンゾインエチルエーテル、ベンゾインイソプロピルエーテル、ベンゾインイソブチルエーテル、ベンジルジメチルケタールなど、およびこれらの混合物が挙げられる。
【００３０】
適当なトリアジン化合物の例としては、特に制限されないが、２，４，６−トリクロロ−ｓ−トリアジン、２−（４’−エチルフェニル）−４，６−ビス（トリクロロメチル）−ｓ−トリアジン、２−（４’−ｎ−ブチルフェニル）−４，６−ビス（トリクロロメチル）−ｓ−トリアジン、２−フェニル４，６−ビス（トリクロロメチル）−ｓ−トリアジン、２−（３’，４’−ジメトキシスチリル）−４，６−ビス（トリクロロメチル）−ｓ−トリアジン、２−（４’−メトキシナフチル）−４，６−ビス（トリクロロメチル）−ｓ−トリアジン、２−（ｐ−メトキシフェニル）−４，６−ビス（トリクロロメチル）−ｓ−トリアジン、２−（ｐ−スチリル）−４，６−ビス（トリクロロメチル）−ｓ−トリアジン、２−ｐ−フェニル−４，６−ビス（トリクロロメチル）−ｓ−トリアジン、ビス（トリクロロメチル）−６−スチリル−ｓ−トリアジン、２−（ナフト−１−イル）−４，６−ビス（トリクロロメチル）−ｓ−トリアジン、２−（４−メトキシナフト−１−イル）−４，６−ビス（トリクロロメチル）−ｓ−トリアジン、２−４−トリクロロメチル（ピペロニル）−６−トリアジン、２−４−トリクロロメチル（４’−メトキシスチリル）−６−トリアジンなど、およびこれらの混合物が挙げられる。
【００３１】
これらの化合物に加えて、カルバゾール化合物、ジケトン化合物、ホウ酸スルホニウム化合物、ジアゾ化合物、イミダゾール化合物、およびビイミダゾール化合物が本発明に用いられうる。
【００３２】
本発明に有用なラジカル重合開始剤の例としては、特に制限されないが、公知の過酸化物型およびアゾビス型の開始剤が挙げられる。
【００３３】
適当な過酸化物型の開始剤の例としては、特に制限されないが、メチルエチルケトンペルオキシド、メチルイソブチルケトンペルオキシド、シクロヘキサノンペルオキシド、メチルシクロヘキサノンペルオキシド、アセチルアセトンペルオキシドなどのケトン過酸化物；イソブチリルペルオキシド、２，４−ジクロロベンゾイルペルオキシド、ｏ−メチルベンゾイルペルオキシド、ビス−３，５，５−トリメチルヘキサノイルペルオキシドなどのジアシル過酸化物；２，４，４，−トリメチルペンチル−２−ヒドロペルオキシド、ジイソプロピルベンゼンヒドロペルオキシド、クメンヒドロペルオキシド、ｔ−ブチルヒドロペルオキシドなどのヒドロペルオキシド；過酸化ジクミル、２，５−ジメチル−２，５−ジ（ｔ−ブチルペルオキシ）へキサン、１，３−ビス（ｔ−ブチルオキシイソプロピル）ベンゼン、ｔ−ブチルペルオキシｎ−ブチルバレレートなどのジアルキルペルオキシド；２，４，４−トリメチルペンチルペルオキシフェノキシアセテート、α−クミルペルオキシネオデカノエート、ｔ−ブチルペルオキシベンゾエートジ−ｔ−ブチルペルαオキシトリメチルアジペートなどのアルキル過酸エステル；ジ−３−メトキシブチルペルオキシジカーボネート、ジ−２−エチルヘキシルペルオキシジカーボネート、ビス−４−ｔ−ブチルシクロヘキシルペルオキシジカーボネート、ジイソプロピルペルオキシジカーボネート、アセチルシクロヘキシルスルホニルペルオキシド、ｔ−ブチルペルオキシアリールカーボネートなどの過炭酸塩など、およびこれらの混合物が挙げられる。適当なアゾビス型の開始剤の例としては、特に制限されないが、１，１’−アゾビスシクロへキサン−１−カルボニトリル、２，２’−アゾビス（２，４−ジメチル−バレロニトリル）、２，２’−アゾビス（メチルイソブチレート）、２，２’−アゾビス（４−メトキシ−２，４−ジメチルバレロニトリル）、α，α−アゾビス（イソブチルニトリル）、４，４’−アゾビス（４−シアノバレリアン酸）などが挙げられる。これらの開始剤は単独で用いてもよくこれらの混合物として用いてもよい。
【００３４】
前記開始剤は、光増感剤と組み合わせて用いてもよい。
【００３５】
前記開始剤は、組成物中、約０．１〜約１０重量％の量で存在しうる。開始剤が約０．１重量％未満の量で存在する場合、パターンの形成後十分な硬化が起こらない場合があり、信頼性の低下につながる。一方、開始剤が約１０重量％を超える量で存在すると、分解能および接着性の点で問題が生じうる。
【００３６】
本発明に有用な溶媒の例としては、特に制限されないが、エチレングリコールアセテート、エチルセルソルブ、プロピレングリコールメチルエーテルアセテート、エチルラクテート、ポリエチレングリコール、シクロヘキサノン、プロピレングリコールメチルエーテルなどが挙げられる。これらの溶媒は、単独で用いてもよくこれらの混合物として用いてもよい。本発明に用いられる溶媒の量は、感光性樹脂組成物の用途を含めて、当業者により理解されるさまざまな因子に依存して変動しうる。一般に、前記溶媒は、樹脂溶液が基板に塗布するのに十分な粘度を有するように選択された量で用いられうる。
【００３７】
本発明の樹脂組成物は、接着性および最終的なカラーフィルターの他の特性を改善するために少なくとも１種のエポキシ化合物をさらに含んでもよい。本発明に有用なエポキシ化合物の例としては、特に制限されないが、フェノールノボラックエポキシ樹脂、テトラメチルビフェニルエポキシ樹脂、ビスフェノールＡ型エポキシ樹脂、脂環式エポキシ樹脂など、およびこれらの混合物が挙げられる。前記エポキシ化合物は、約０．０１〜約５重量％の量で用いられうる。エポキシ化合物の使用量が約０．０１重量％未満であれば、その添加効果は実質的に無視できる。一方、エポキシ化合物の使用量が約５重量％を超えると、貯蔵特性およびプロセスマージンの点で問題が生じうる。
【００３８】
本発明の樹脂組成物は顔料をさらに含んでもよい。前記顔料は有機顔料であっても無機顔料であってもよい。本発明に有用な有機顔料の例としては、特に制限されないが、アントラキノン顔料、縮合多環式顔料（例えばペリレン顔料）、フタロシアニン顔料、アゾ顔料などが挙げられる。本発明に有用な無機顔料の例としては、特に制限されないが、カーボンブラック、チタンなどが挙げられる。前記有機顔料および前記無機顔料は単独で用いてもよくこれらの混合物として用いてもよい。前記顔料は、約１〜約２０重量％、例えば、約５〜約１０重量％の量で添加されうる。
【００３９】
本発明の樹脂組成物は、顔料の分散性を向上させるために分散剤をさらに含んでもよい。前記分散剤は、非イオン性分散剤であっても、アニオン性分散剤であっても、カチオン性分散剤であってもよい。本発明に有用な分散剤の例としては、特に制限されないが、ポリアルキレングリコールおよびそのエステル、ポリオキシアルキレン、多価アルコールエステルのアルキレンオキシド付加物、アルコールアルキレンオキシド付加物、スルホン酸エステル、スルホン酸塩、カルボン酸エステル、カルボン酸塩、アルキルアミドアルキレンオキシド付加物、アルキルアミンなどが挙げられる。これらの分散剤は単独で用いてもよく、これらの任意の組み合わせで用いてもよい。前記分散剤は、前記顔料１００重量部に対して、約０．１〜約１０重量部の量で用いられうる。
【００４０】
本発明による組成物の物性が損なわれないかぎり、界面活性剤、酸化防止剤、および安定剤から選択される少なくとも１種の添加剤が本発明の組成物に添加されうる。
【００４１】
本発明の樹脂組成物は、以下の手順に従って、液晶ディスプレイ装置のカラーフィルターの製造に用いられうる。
【００４２】
塗布
本発明の感光性樹脂組成物は、スピンコーティング、ロールコーティングまたは噴霧などの適当な手法によってガラス基板に０．５〜１０μｍの厚さで塗布される。
【００４３】
光照射
塗布された樹脂組成物に化学線を照射してカラーフィルターに必要なパターンを形成する。照射光源としては、２００〜４００ｎｍのＵＶ光を用いる。照射には電子線およびＸ線が用いられうる。
【００４４】
現像
光照射された塗膜を現像液で処理し、塗膜の光照射されていない部分を溶解させて、カラーフィルターに必要なパターンを得る。
【００４５】
反復
所望の色数に応じて上記の手順を繰り返し、所望のパターンを形成することができる。
【００４６】
追加的な段階
現像後得られた像のパターンは、加熱または化学線の照射などの任意の処理によって硬化され、耐光性、接着性、耐クラック性、耐薬品性、高い強度、９０°までの高い傾斜角、および保存安定性の点で有利なパターンが形成される。
【００４７】
以下、実施例を参照して本発明をより詳細に説明する。しかしながら、これらの実施例は説明の目的のみに提示されるものであって、本発明の技術的範囲を制限するものではない。
【実施例】
【００４８】
実施例１
以下の式２のカルド樹脂および表１に示す各成分を用いて樹脂組成物を調製した。
【００４９】
【化１】
0005847993.tif 000002
【００５０】
ここでＲ３はメタクリル基であり、Ｚは３，３’，４，４’−ベンゾフェノンテトラカルボン酸二無水物の残基である（ｋは２５である）。
【００５１】
【表１】
0005847993.tif 000003
【００５２】
実施例２
実施例１で用いた式２のカルド樹脂および表２に示す各成分を用いて樹脂組成物を調製した。
【００５３】
【表２】
0005847993.tif 000004
【００５４】
実施例３
ジケト−ピロロ−ピロールレッドに代えて、Ｃ．Ｉ．Ｐｉｇｍｅｎｔ  Ｇｒｅｅｎ  ３６とＣ．Ｉ．Ｐｉｇｍｅｎｔ  Ｙｅｌｌｏｗ  １５０との混合物（７５／２５）を用いたことを除いては、実施例２と同様の手順で樹脂組成物を調製した。
【００５５】
実施例４
ジケト−ピロロ−ピロールレッドに代えて、Ｃ．Ｉ．Ｐｉｇｍｅｎｔ  Ｂｌｕｅ  １５：６とＣ．Ｉ．Ｐｉｇｍｅｎｔ  Ｐｕｒｐｌｅ  ２３との混合物（９０／１０）を用いたことを除いては、実施例２と同様の手順で樹脂組成物を調製した。
【００５６】
実施例５
実施例１で用いた式２のカルド樹脂、および表３に示す各成分を用いて樹脂組成物を調製した。
【００５７】
【表３】
0005847993.tif 000005
【００５８】
比較例１
式２のカルド樹脂に代えて、アクリル樹脂（ベンジルメタクリレート：メタクリル酸＝３０：７０）を用いたことを除いては、実施例１と同様の手順で樹脂組成物を調製した。
【００５９】
比較例２
式２のカルド樹脂に代えて、カルド共重合体樹脂（Ｖ２５９ＭＥ、新日鐵化学社製）を用いたことを除いては、実施例１と同様の手順で樹脂組成物を調製した。
【００６０】
実施例１〜５ならびに比較例１および２で調製した樹脂組成物を用いてそれぞれパターンを形成した。パターンの物性を以下の手順にしたがって評価した。結果を表４に示す。
【００６１】
［パターンの物性の評価］
１）現像性（Ｄｅｖｅｌｏｐａｂｉｌｉｔｙ）
はじめに、１．２ｍｍ厚さのガラス基板を脱脂し、洗浄する。実施例１〜５ならびに比較例１および２で調製した樹脂組成物をそれぞれ洗浄したガラス基板に１〜２μｍの厚さで塗布し、次いで８０℃のホットプレート上で１分間乾燥させて塗膜を形成する。続いて、塗膜をフォトマスクに接触させて設置し、３６５ｎｍの波長の高圧水銀灯を用いてフォトマスクを通して光照射し、１％ＫＯＨ水溶液で常圧下、３０℃で１００秒間現像し、次いで２２０℃の熱風循環乾燥機で４０分間乾燥してパターンを形成する。以下の基準に基づいて、パターンのパターン形成可能性を光学顕微鏡を用いて評価する：
○：パターンおよび光照射されていないガラス基板上に残留膜が観察されない； 
△：パターン上に残留膜がわずかに観察されるが、光照射されていないガラス基板上には残留膜が観察されない；
×：パターンおよび光照射されていないガラス基板の両方に残留膜が観察される。
【００６２】
２）耐熱性
はじめに、１ｍｍ厚さのガラス基板を脱脂し、洗浄する。実施例１〜５ならびに比較例１および２で調製した樹脂組成物をそれぞれ洗浄したガラス基板に１〜２μｍの厚さで塗布し、次いで８０℃のホットプレート上で１分間乾燥させて塗膜を形成する。続いて、塗膜をフォトマスクに接触させて設置し、３６５ｎｍの波長の高圧水銀灯を用いてフォトマスクを通して光照射し、１％ＫＯＨ水溶液で常圧下、３０℃で１００秒間現像し、次いで２２０℃の熱風循環乾燥機で４０分間乾燥してパターンを形成する。パターンのパターン形成可能性を光学顕微鏡を用いて評価する。
【００６３】
パターンを２２０℃で３時間加熱した後、パターンの変化を観察し、パターンの厚さの差を測定する。以下の基準に基づいてパターンの耐熱性を評価する：
○：変化が観察されず、厚さの差（ΔＴ）が０．３０μｍ未満である；
△：わずかな変化が観察され、厚さの差（ΔＴ）が０．３０μｍ〜０．５０μｍである；
×：相当の変化が観察され、厚さの差（ΔＴ）が０．５０μｍを超える。
【００６４】
＊パターンの変化はパターンのスウェリングおよびパターンの表面の再結晶の発生を示す。
【００６５】
３）均一性
はじめに、１ｍｍ厚さのクロムコートしたガラス基板を脱脂し、洗浄する。実施例１〜５ならびに比較例１および２で調製した樹脂組成物をそれぞれ洗浄したガラス基板に１〜２μｍの厚さで塗布し、次いで８０℃のホットプレート上で１分間乾燥させて塗膜を形成する。続いて、塗膜をフォトマスクに接触させて設置し、３６５ｎｍの波長の高圧水銀灯を用いてフォトマスクを通して光照射し、１％ＫＯＨ水溶液で常圧下、３０℃で１００秒間現像し、次いで２２０℃の熱風循環乾燥機で４０分間乾燥してパターンを形成する。基板上のパターンの高さの差を測定する。以下の基準に基づいてパターンの均一性を評価する：
○：高さの差（ΔＨ）が０．２μｍ未満である；
△：高さの差（ΔＨ）が０．２〜０．３μｍである；
×：高さの差（ΔＨ）が０．３μｍ超である。
【００６６】
４）接着性
はじめに、１ｍｍ厚さのクロムコートしたガラス基板を脱脂し、洗浄する。実施例１〜５ならびに比較例１および２で調製した樹脂組成物をそれぞれ洗浄したガラス基板に１〜２μｍの厚さで塗布し、次いで６０℃のホットプレート上で１分間乾燥させて塗膜を形成する。続いて、塗膜をフォトマスクに接触させて設置し、３６５ｎｍの波長の高圧水銀灯を用いてフォトマスクを通して光照射し、１％ＫＯＨ水溶液で常圧下、３０℃で１００秒間現像し、次いで２２０℃の熱風循環乾燥機で４０分間乾燥してパターンを形成する。水洗圧が５Ｋｇｆ／ｃｍ２以上まで変化するようにしてパターンを水洗した後のパターンの変化を観察する。以下の基準に基づいてパターンの接着性を評価する：
○：５ｋｇｆ／ｃｍ２以上の水洗圧でパターンの剥離が観察されない；
△：５ｋｇｆ／ｃｍ２以上の水洗圧でパターンの剥離がわずかに観察される；
×：５ｋｇｆ／ｃｍ２以上の水洗圧で相当のパターンの剥離が観察される。
【００６７】
【表４】
0005847993.tif 000006
【００６８】
表４の実験結果からわかるように、実施例１〜５で調製した樹脂組成物は、すべての評価基準でより優れた結果を示す。一方、式２のカルド樹脂の代わりにアクリル樹脂（ベンジルメタクリレート：メタクリル酸＝３０：７０）を用いて調製した比較例１の樹脂組成物、および式２のカルド樹脂の代わりにカルド共重合体樹脂（Ｖ２５９ＭＥ、新日鐵化学社製）を用いた比較例２の樹脂組成物は、接着性が低いことがわかった。比較例１の樹脂組成物は、４つの物性の評価において、結果が不良であった。特に、比較例１の樹脂組成物を用いて形成したパターンは、相当の変化および大きな厚さの差を示し、耐熱性が低いことを示唆する。
【００６９】
上述のように、本発明は、カルド樹脂を含む樹脂組成物、および前記樹脂組成物を用いたカラーフィルター用部材の製造方法を提供する。本発明によれば、前記樹脂組成物は、優れた物性（例えば高分解能、良好な接着性および高い膜強度）ならびに耐熱性、耐光性、耐薬品性、透明性、および経時安定性の点で高い信頼性を有する、ディスプレイカラーフィルターの製造に用いられうる。
【００７０】
本発明の属する分野における通常の知識を有する者であれば、前述の説明に記載された教示の利益を得て、本発明の様々な修正および他の実施形態を想起するであろう。したがって、本発明は、開示された特定の実施形態に限定されるべきではなく、様々な修正および他の実施形態は添付の特許請求の範囲に含まれることを意図するものであることを理解すべきである。固有の用語が本明細書中に用いられているが、これらの用語は、一般的な、および説明的な意味のみで用いられ、特許請求の範囲に定義される本発明の技術的範囲を制限する目的で用いられるものではない。
【産業上の利用可能性】
【００７１】
本発明は、カラーフィルターの製造に有用な、カルド樹脂を含む樹脂組成物に関する。本発明の樹脂組成物を用いて製造されたカラーフィルターは、優れた物性（例えば、高分解能、良好な接着性、および高い膜強度）を示し、耐熱性、耐光性、耐薬品性、透明性、および経時安定性の点で高い信頼性を示しうる。
【００７２】
本発明は、カルド樹脂、光重合性または熱重合性の不飽和化合物、光重合開始剤、光増感剤またはラジカル重合開始剤、溶媒、および任意で顔料および／または少なくとも１種の添加剤を所定の比率で含みうる、カラーフィルターに有用な樹脂組成物、前記樹脂組成物を用いたカラーフィルター用部材の製造方法、ならびに前記方法によって製造された部材を含むカラーフィルターをさらに提供しうる。本発明の樹脂組成物は、アルカリによって現像可能な感光性組成物または熱硬化性組成物でありうる。
【００７３】
本発明の樹脂組成物は、式１で表される構造単位を有するカルド樹脂；
【００７４】
【化２】
0005847993.tif 000007
【００７５】
式中：
Ｒ１およびＲ２はそれぞれ独立して水素原子、ハロゲン原子、またはＣ１〜Ｃ５アルキル基であり、Ｒ３はビニル、アクリル、またはメタクリル基であり、Ｚは酸無水物または酸二無水物の残基を表し、Ｘは−ＣＯ−、−ＳＯ２−、−Ｃ（ＣＦ３）２−、−Ｓｉ（ＣＨ３）２−、−ＣＨ２−、−Ｃ（ＣＨ３）２−、−Ｏ−、
【００７６】
【化３】
0005847993.tif 000008
【００７７】
（ここでＲ４はＨ、Ｅｔ、Ｃ２Ｈ４Ｃｌ、Ｃ２Ｈ４ＯＨ、ＣＨ２ＣＨ＝ＣＨ２またはＰｈである）、
【００７８】
【化４】
0005847993.tif 000009
【００７９】
であり、ｋは１〜４０の整数である。
【００８０】
前記カルド樹脂は、約３，０００〜約２０，０００の分子量（Ｍｗ）を有しうる。
【００８１】
前記樹脂組成物は、（ａ）約１〜約３０重量％のカルド樹脂、（ｂ）約１〜約３０重量％の反応性不飽和化合物、（ｃ）約０．１〜約１０重量％の開始剤、および（ｄ）残部の溶媒を含みうる。
【００８２】
本発明はまた、カラーフィルター用部材の製造方法を提供する。本発明の方法は、
（ａ）前記樹脂組成物を約０．５〜１０μｍの厚さで基板に塗布する段階：
（ｂ）前記樹脂組成物に約１９０〜約４５０ｎｍの紫外線またはＸ線を照射して塗膜を形成する段階；および
（ｃ）前記塗膜を現像液で処理してパターンを形成する段階；
を含みうる。
【００８３】
本発明はまた、前記樹脂組成物を用いて調製されたパターンを含むカラーフィルターを提供する。